Brevet FR3050203A1 (20171020)
REVENDICATIONS1. Composition pour mortier isolant thermiquement caractérisée en ce qu'elle est exempte de granulats siliceux, calcaires et/ou silico- calcaires d'une granulométrie supérieure à 100 pm et en ce qu'elle comprend un mélange d'au moins : - 40% de charges allégeantes minérales dont la masse volumique apparente est inférieure à 200 kg/ m3, - un liant minéral choisi parmi les ciments sulfo-alumineux, les ciments alumineux et/ou les liants binaires ou ternaires comprenant au moins un ciment alumineux ou sulfoalumineux, - un agent entraineur d'air de type tensioactif choisi parmi les acides gras organiques, les composés sulfatés, les composés sulfonatés et/ ou les résines naturelles du bois et - un agent viscosant choisi parmi les alcools polyvinyliques, les éthers d'amidon, les éthers de cellulose, les éthers de guar ou les argiles.\n<CLM>\1\tComposition selon la revendication précédente caractérisée en ce qu'elle comprend moins de 5 %en poids de fillers siliceux, calcaires et/ou silico-calcaires de granulométrie inférieure à 100 pm, ou plus préférentiellement est exempte de fillers siliceux, calcaires et/ou silico-calcaires de granulométrie inférieure à 100 ilm.\n<CLM>\1\tComposition selon l'une des revendications précédentes caractérisée en ce que les charges allégeantes minérales sont sphériques et ont un diamètre moyen inférieur ou égal à 80 ilm.\n<CLM>\1\tComposition selon l'une des revendications précédentes caractérisée en ce que les charges allégeantes sont choisies parmi la perlite, la vermiculite, les billes de verre expansé, les microsphères creuses de verre, les cénosphères, les silicates expansés, et/ ou les aérogels.\n<CLM>\1\tComposition selon l'une des revendications précédentes caractérisée en ce qu'elle comprend au moins 50%en poids de charges allégeantes minérales, préférentiellement au moins 60%en poids. 3050203 17\n<CLM>\1\tComposition selon l'une des revendications précédentes caractérisée en ce que le liant binaire ou ternaire comprend moins de 30%en poids de ciment Portland et/ou de chaux par rapport au poids total de liant.\n<CLM>\1\tComposition selon l'une des revendications précédentes caractérisée 5 en ce qu'elle comprend au moins 0,3% en poids d'agent entraîneur d' air.\n<CLM>\1\tComposition selon l'une des revendications précédentes caractérisée en ce l'agent entraineur d'air est choisi parmi les alkylsulfates, les alkylsulfonates, les alkylarylsulfates, seuls ou en mélange. 10\n<CLM>\1\tComposition selon la revendication précédente caractérisée en ce que l'agent entraineur d'air est du laurylsulfate de sodium.\n<CLM>\1\tComposition selon l'une des revendications précédentes caractérisée en ce qu'elle comprend en outre un additif polymérique qui est un copolymère de type vinylique, de type acrylique et/ou dérivé d'acide 15 carboxylique et plus préférentiellement un copolymère d'acétate de vinyle, de versatate de vinyle et d'acide et/ou ester méthacrylique , d'ester maléique, d'oléfine et/ ou de chlorure de vinyle.\n<CLM>\1\tComposition selon l'une des revendications précédentes caractérisée en ce que la quantité d'agent viscosant est comprise entre 0,01%et 2% 20 en poids.\n<CLM>\1\tComposition selon l'une des revendications précédentes caractérisée en ce qu'elle comprend en outre des agents rhéologiques tels que les plastifiants ou les superplastifiants, des agents rétenteurs d'eau, des agents épaississants, des agents de protection biocides et/ ou 25 fongicides, des agents dispersants, des pigments, des accélérateurs et/ou retardateurs de prise, des agents hydrofuges, des fibres, de préférence dans une quantité comprise entre 0,01%et 2% en poids.\n<CLM>\1\tProcédé de préparation d'un matériau de construction à partir de la composition pour mortier selon l'une des revendications 1 à 12 30 caractérisé en ce qu'il comprend les étapes de : -mélange de ladite composition avec l'eau de gâchage dans le mélangeur d'un dispositif de projection pour obtenir une pâte, -pompage de la pâte ainsi obtenue jusqu'à la lance du dispositif de projection, puis 3050203 18 -projection sur le support.\n<CLM>\1\tProcédé selon la revendication précédente caractérisé en ce que la durée de malaxage dans le mélangeur du dispositif de projection est comprise entre 15 secondes et 10 minutes. 5 15.Matériau de construction allégé susceptible d'être obtenu par le procédé selon l'une des revendications 13 ou 14 ou par gâchage avec de l'eau de la composition selon l'une des revendications 1 à 12 et possédant une conductivité thermique inférieure ou égale à 55 mW/m.K. et une résistance en compression à 28 jours d'au moins 10 0,40 MPa.\n<CLM>\1\tUtilisation du matériau selon la revendication précédente en tant que chape, sous-enduit mural, plafond, matériau de remplissage de blocs de maçonnerie isolant, matériau de remplissage de vides interstitiels ou de cavités murales. 15